(57)【要約】【課題】高温高湿下に曝されても耐反り変形性に優れ、且つ、外観良好な樹脂積層体を提供する。【解決手段】ポリカーボネート樹脂を主成分とするポリカーボネート系樹脂（Ａ）シートの少なくとも一方の面に、熱可塑性樹脂（Ｂ）を含む層が積層されてなる樹脂積層体であって、前記熱可塑性樹脂（Ｂ）が、ビニル芳香族単量体単位を５０〜７５質量％、環状酸無水物単量体単位を５〜３０質量％、及びメタクリル酸エステル単量体単位を５〜３５質量％含む共重合体（ｂ１）と、アクリル樹脂（ｂ２）とを含み、前記共重合体（ｂ１）が、厚さ１００μｍの該共重合体（ｂ１）からなる単層フィルムとした場合に、０.２５ｍｍφ以上０.６０ｍｍφ未満のサイズの歪み欠陥を有する外観不良原因透明物の数が２０個未満／０．２５ｍ２、且つ、０.６０ｍｍφ以上のサイズの歪み欠陥を有する外観不良原因透明物の数が１０個未満／０．２５ｍ２を満たす、前記樹脂積層体。【選択図】無し【特許請求の範囲】
【請求項１】
ポリカーボネート樹脂を主成分とするポリカーボネート系樹脂（Ａ）シートの少なくとも一方の面に、熱可塑性樹脂（Ｂ）を含む層が積層されてなる樹脂積層体であって、
前記熱可塑性樹脂（Ｂ）が、ビニル芳香族単量体単位を５０〜７５質量％、環状酸無水物単量体単位を５〜３０質量％、及びメタクリル酸エステル単量体単位を５〜３５質量％含む共重合体（ｂ１）と、アクリル樹脂（ｂ２）とを含み、
前記共重合体（ｂ１）が、厚さ１００μｍの該共重合体（ｂ１）からなる単層フィルムとした場合に、０.２５ｍｍφ以上０.６０ｍｍφ未満のサイズの歪み欠陥を有する外観不良原因透明物の数が２０個未満／０．２５ｍ２、且つ、０.６０ｍｍφ以上のサイズの歪み欠陥を有する外観不良原因透明物の数が１０個未満／０．２５ｍ２を満たす、前記樹脂積層体。
【請求項２】
前記熱可塑性樹脂（Ｂ）における共重合体（ｂ１）と、アクリル樹脂（ｂ２）との含有量の合計１００質量部を基準として、共重合体（ｂ１）の含有量が５〜９５質量部であり、アクリル樹脂（ｂ２）の含有量が９５〜５質量部である、請求項１に記載の樹脂積層体。
【請求項３】
前記熱可塑性樹脂（Ｂ）が、共重合体（ｂ１）と、アクリル樹脂（ｂ２）とのポリマーアロイである、請求項１または２に記載の樹脂積層体。
【請求項４】
前記共重合体（ｂ１）に含まれるビニル芳香族単量体単位が、スチレンである、請求項１〜３のいずれかに記載の樹脂積層体。
【請求項５】
前記共重合体（ｂ１）に含まれるメタクリル酸エステル単量体単位が、メタクリル酸エステルである、請求項１〜４のいずれかに記載の樹脂積層体。
【請求項６】
前記共重合体（ｂ１）に含まれる環状酸無水物単量体単位が、無水マレイン酸である、請求項１〜５のいずれかに記載の樹脂積層体。
【請求項７】
前記熱可塑性樹脂（Ｂ）を含む層の厚さが１０〜２５０μｍであり、前記樹脂積層体の全体厚みが０．０５〜３．５ｍｍの範囲である、請求項１〜６のいずれかに記載の樹脂積層体。
【請求項８】
前記樹脂積層体の全体厚みに対する前記熱可塑性樹脂（Ｂ）を含む層の厚みの割合が３０％未満である、請求項１〜７のいずれかに記載の樹脂積層体。
【請求項９】
前記共重合体（ｂ１）の重量平均分子量（Ｍｗ）が５万〜３０万である、請求項１〜８のいずれかに記載の樹脂積層体。
【請求項１０】
前記ポリカーボネート系樹脂（Ａ）シートを構成するポリカーボネート系樹脂（Ａ）の重量平均分子量が１５，０００〜７５，０００である、請求項１〜９のいずれかに記載の樹脂積層体。
【請求項１１】
前記熱可塑性樹脂（Ｂ）を含む層および前記ポリカーボネート系樹脂（Ａ）シートの少なくとも一方が紫外線吸収剤を含有する、請求項１〜１０のいずれかに記載の樹脂積層体。
【請求項１２】
前記熱可塑性樹脂（Ｂ）を含む層の表面にハードコート層をさらに備える、請求項１〜１１のいずれかに記載の樹脂積層体。
【請求項１３】
前記樹脂積層体の片面または両面に、耐指紋処理、反射防止処理、防眩処理、耐候性処理、帯電防止処理および防汚処理のいずれか一つ以上が施されてなる、請求項１〜１２のいずれかに記載の樹脂積層体。
【請求項１４】
請求項１〜１３のいずれかに記載の樹脂積層体を含む透明基板材料。
【請求項１５】
請求項１〜１３のいずれかに記載の樹脂積層体を含む透明保護材料。
【請求項１６】
請求項１〜１３のいずれかに記載の樹脂積層体を含むタッチパネル前面保護板。
【請求項１７】
請求項１〜１３のいずれかに記載の樹脂積層体を含む、ＯＡ機器用または携帯電子機器用の前面板。
【発明の詳細な説明】
【技術分野】
【０００１】
本発明は、透明な基材材料や保護材料に好適に使用され、ポリカーボネート系樹脂シートと、少なくとも１種類の特定の共重合体及びアクリル樹脂を含む熱可塑性樹脂層とを有する樹脂積層体に関する。
【背景技術】
【０００２】
アクリル樹脂は表面硬度、透明性、耐擦傷性および耐候性などに優れる。一方、ポリカーボネート樹脂は耐衝撃性などに優れる。このことからアクリル樹脂層とポリカーボネート樹脂層を有する積層体は、表面硬度、透明性、耐擦傷性、耐候性および耐衝撃性などに優れ、自動車部品、家電製品、電子機器および携帯型情報端末の表示窓に用いられている。しかし、アクリル樹脂層とポリカーボネート樹脂層を有する積層体は、高温高湿下である屋外や車中で使用される場合に、反りが発生する問題を抱えている。
【０００３】
上記の問題を解決すべく、特許文献１（特開２０１４−１９８４５４号公報）および特許文献２（国際公開第２０１５／１３３５３０号）ではビニル芳香族単量体単位、メタクリル酸エステル単量体単位、および環状酸無水物単量体単位を含む共重合体とアクリル樹脂とをポリマーアロイした樹脂組成物からなる表層とポリカーボネート樹脂からなる層とを備える積層体が報告されている。かかる積層体は、８５℃８５％の高温高湿下で反りを抑えることが報告されている。
【０００４】
しかしながら、特許文献３（国際公開第２０１６／１３２７４３号）ではビニル芳香族単量体単位、メタクリル酸エステル単量体単位、および環状酸無水物単量体単位を含む共重合体とアクリル樹脂とをポリマーアロイした樹脂組成物は、滑剤を含有させて高温条件下で溶融成形を行うと、ゲルが生成し、製品の外観を損ねることが報告されている。
【０００５】
他にも、上記共重合体の製造時に環状酸無水物単量体単位を多く含む共重合体（透明物）が生成され、その透明物を含む共重合体及びアクリル樹脂を含む表層とポリカーボネート樹脂とからなる積層体は、透明物に起因して、歪み欠陥や積層体の界面にスジ欠陥が発生し、外観不良となっている。
【先行技術文献】
【特許文献】
【０００６】
【特許文献１】特開２０１４−１９８４５４号公報
【特許文献２】国際公開第２０１５／１３３５３０号
【特許文献３】国際公開第２０１６／１３２７４３号
【発明の概要】
【発明が解決しようとする課題】
【０００７】
本発明は、透明な基材材料や保護材料に使用され、ポリカーボネート系樹脂シートと、少なくとも１種類の特定の共重合体及びアクリル樹脂を含む熱可塑性樹脂層とを有し、高温高湿下に曝されても耐反り変形性に優れ、且つ、外観良好な樹脂積層体を提供することを目的とする。
【課題を解決するための手段】
【０００８】
本発明者らは、上記課題を解決すべく鋭意検討を重ねた結果、以下の本発明により上記課題を解決できることを見出した。即ち、本発明は以下の通りである。
＜１＞  ポリカーボネート樹脂を主成分とするポリカーボネート系樹脂（Ａ）シートの少なくとも一方の面に、熱可塑性樹脂（Ｂ）を含む層が積層されてなる樹脂積層体であって、
前記熱可塑性樹脂（Ｂ）が、ビニル芳香族単量体単位を５０〜７５質量％、環状酸無水物単量体単位を５〜３０質量％、及びメタクリル酸エステル単量体単位を５〜３５質量％含む共重合体（ｂ１）と、アクリル樹脂（ｂ２）とを含み、
前記共重合体（ｂ１）が、厚さ１００μｍの該共重合体（ｂ１）からなる単層フィルムとした場合に、０.２５ｍｍφ以上０.６０ｍｍφ未満のサイズの歪み欠陥を有する外観不良原因透明物の数が２０個未満／０．２５ｍ２、且つ、０.６０ｍｍφ以上のサイズの歪み欠陥を有する外観不良原因透明物の数が１０個未満／０．２５ｍ２を満たす、前記樹脂積層体である。
＜２＞  前記熱可塑性樹脂（Ｂ）における共重合体（ｂ１）と、アクリル樹脂（ｂ２）との含有量の合計１００質量部を基準として、共重合体（ｂ１）の含有量が５〜９５質量部であり、アクリル樹脂（ｂ２）の含有量が９５〜５質量部である、上記＜１＞に記載の樹脂積層体である。
＜３＞  前記熱可塑性樹脂（Ｂ）が、共重合体（ｂ１）と、アクリル樹脂（ｂ２）とのポリマーアロイである、上記＜１＞または＜２＞に記載の樹脂積層体である。
＜４＞  前記共重合体（ｂ１）に含まれるビニル芳香族単量体単位が、スチレンである、上記＜１＞〜＜３＞のいずれかに記載の樹脂積層体である。
＜５＞  前記共重合体（ｂ１）に含まれるメタクリル酸エステル単量体単位が、メタクリル酸エステルである、上記＜１＞〜＜４＞のいずれかに記載の樹脂積層体である。
＜６＞  前記共重合体（ｂ１）に含まれる環状酸無水物単量体単位が、無水マレイン酸である、上記＜１＞〜＜５＞のいずれかに記載の樹脂積層体である。
＜７＞  前記熱可塑性樹脂（Ｂ）を含む層の厚さが１０〜２５０μｍであり、前記樹脂積層体の全体厚みが０．０５〜３．５ｍｍの範囲である、上記＜１＞〜＜６＞のいずれかに記載の樹脂積層体である。
＜８＞  前記樹脂積層体の全体厚みに対する前記熱可塑性樹脂（Ｂ）を含む層の厚みの割合が３０％未満である、上記＜１＞〜＜７＞のいずれかに記載の樹脂積層体である。
＜９＞  前記共重合体（ｂ１）の重量平均分子量（Ｍｗ）が５万〜３０万である、上記＜１＞〜＜８＞のいずれかに記載の樹脂積層体である。
＜１０＞  前記ポリカーボネート系樹脂（Ａ）シートを構成するポリカーボネート系樹脂（Ａ）の重量平均分子量が１５，０００〜７５，０００である、上記＜１＞〜＜９＞のいずれかに記載の樹脂積層体である。
＜１１＞  前記熱可塑性樹脂（Ｂ）を含む層および前記ポリカーボネート系樹脂（Ａ）シートの少なくとも一方が紫外線吸収剤を含有する、上記＜１＞〜＜１０＞のいずれかに記載の樹脂積層体である。
＜１２＞  前記熱可塑性樹脂（Ｂ）を含む層の表面にハードコート層をさらに備える、上記＜１＞〜＜１１＞のいずれかに記載の樹脂積層体である。
＜１３＞  前記樹脂積層体の片面または両面に、耐指紋処理、反射防止処理、防眩処理、耐候性処理、帯電防止処理および防汚処理のいずれか一つ以上が施されてなる、上記＜１＞〜＜１２＞のいずれかに記載の樹脂積層体である。
＜１４＞  上記＜１＞〜＜１３＞のいずれかに記載の樹脂積層体を含む透明基板材料である。
＜１５＞  上記＜１＞〜＜１３＞のいずれかに記載の樹脂積層体を含む透明保護材料である。
＜１６＞  上記＜１＞〜＜１３＞のいずれかに記載の樹脂積層体を含むタッチパネル前面保護板である。
＜１７＞  上記＜１＞〜＜１３＞のいずれかに記載の樹脂積層体を含む、ＯＡ機器用または携帯電子機器用の前面板である。
【０００９】
本発明によれば、高温高湿下に曝されても耐反り変形性に優れ、且つ、外観良好な樹脂積層体が提供され、該樹脂積層体は透明基板材料や透明保護材料として用いることができる。具体的には携帯電話端末、携帯型電子遊具、携帯情報端末、モバイルＰＣといった携帯型のディスプレイデバイスや、ノート型ＰＣ、デスクトップ型ＰＣ液晶モニター、液晶テレビといった設置型のディスプレイデバイスなどにおいて、例えばこれらの機器を保護する前面板として、好適に使用することができる。
【図面の簡単な説明】
【００１０】
【図１】図１は、本発明における共重合体（ｂ１）からなる単層フィルムにおける透明物の顕微鏡写真の例である。
【発明を実施するための形態】
【００１１】
以下、本発明について製造例や実施例等を例示して詳細に説明するが、本発明は例示される製造例や実施例等に限定されるものではなく、本発明の内容を大きく逸脱しない範囲であれば任意の方法に変更して行うこともできる。
【００１２】
＜ポリカーボネート系樹脂（Ａ）＞
本発明におけるポリカーボネート系樹脂（Ａ）シートに使用されるポリカーボネート系樹脂（Ａ）は、ポリカーボネート樹脂を主成分とするポリカーボネート系樹脂（Ａ）である。ここで、「ポリカーボネート樹脂を主成分とする」とは、ポリカーボネート樹脂の含有量が５０質量％を超えることを意味する。ポリカーボネート系樹脂（Ａ）は、７５質量％以上のポリカーボネート樹脂を含んでいるのが好ましく、９０質量％以上のポリカーボネート樹脂を含んでいるのがより好ましく、実質的にポリカーボネート樹脂からなるのがさらに好ましい。ポリカーボネート系樹脂（Ａ）は分子主鎖中に炭酸エステル結合を含む。即ち、−［Ｏ−Ｒ−ＯＣＯ］−単位（式中、Ｒが脂肪族基、芳香族基、又は脂肪族基と芳香族基の双方を含むもの、さらに直鎖構造あるいは分岐構造を持つものを示す）を含むものであれば特に限定されるものではないが、特に下記式［１］の構造単位を含むポリカーボネートを使用することが好ましい。このようなポリカーボネートを使用することで、耐衝撃性に優れた樹脂積層体を得ることができる。
【化１】
2020097197.tif 000002
具体的には、ポリカーボネート系樹脂（Ａ）として、芳香族ポリカーボネート樹脂（例えば、三菱エンジニアリングプラスチックス株式会社から市販されている、ユーピロンＳ−２０００、ユーピロンＳ−１０００、ユーピロンＥ−２０００）等が使用可能である。
近年、前面板にも曲げ加工を行うような要望が増えていることから、ポリカーボネート系樹脂（Ａ）は、下記一般式［２］で表わされる１価フェノールを末端停止剤として用いて合成することが好ましい。
【化２】
2020097197.tif 000003
（式中、Ｒ１は、炭素数８〜３６のアルキル基、又は炭素数８〜３６のアルケニル基を表し、
Ｒ２〜Ｒ５はそれぞれ水素、ハロゲン、又は置換基を有してもよい炭素数１〜２０のアルキル基若しくは炭素数６〜１２のアリール基を表し、置換基は、ハロゲン、炭素数１〜２０のアルキル基、又は炭素数６〜１２のアリール基である。）
【００１３】
一般式［２］の１価フェノールは、下記式［３］で表わされる１価フェノールであることがより好ましい。
【化３】
2020097197.tif 000004
（式中、Ｒ１は、炭素数８〜３６のアルキル基、又は、炭素数８〜３６のアルケニル基を表す。）
【００１４】
一般式［２］又は一般式［３］におけるＲ１の炭素数は特定の数値範囲内であることがより好ましい。具体的には、Ｒ１の炭素数の上限値として３６が好ましく、２２がより好ましく、１８が特に好ましい。また、Ｒ１の炭素数の下限値として、８が好ましく、１２がより好ましい。
【００１５】
一般式［２］又は一般式［３］で示される１価フェノール（末端停止剤）の中でも、パラヒドロキシ安息香酸ヘキサデシルエステル、パラヒドロキシ安息香酸２−ヘキシルデシルエステルのいずれかもしくは両方を末端停止剤として使用することが特に好ましい。
【００１６】
Ｒ１として、例えば、炭素数１６のアルキル基を有する１価フェノール（末端停止剤）を使用した場合、ガラス転移温度、溶融流動性、成形性、耐ドローダウン性、ポリカーボネート樹脂製造時の１価フェノールの溶剤溶解性が優れており、本発明に用いるポリカーボネート樹脂に使用する末端停止剤として、特に好ましい。
【００１７】
一方、一般式［２］又は一般式［３］におけるＲ１の炭素数が増加しすぎると、１価フェノール（末端停止剤）の有機溶剤溶解性が低下する傾向があり、ポリカーボネート樹脂製造時の生産性が低下することがある。
一例として、Ｒ１の炭素数が３６以下であれば、ポリカーボネート樹脂を製造するにあたって生産性が高く、経済性も良い。Ｒ１の炭素数が２２以下であれば、１価フェノールは、特に有機溶剤溶解性に優れており、ポリカーボネート樹脂を製造するにあたって生産性を非常に高くすることができ、経済性も向上する。
一般式［２］又は一般式［３］におけるＲ１の炭素数が小さすぎると、ポリカーボネート樹脂のガラス転移温度が十分に低い値とはならず、熱成形性が低下することがある。
【００１８】
ポリカーボネート系樹脂（Ａ）に含まれる他の樹脂としては、ポリエステル系樹脂がある。ポリエステル系樹脂は、ジカルボン酸成分として、テレフタル酸を主成分として含んでいればよく、テレフタル酸以外のジカルボン酸成分を含んでいてもよい。例えば、主成分であるエチレングリコール８０〜６０（モル比率）に対して１，４−シクロヘキサンジメタノールを２０〜４０（モル比率、合計１００）含むグリコール成分とが重縮合してなるポリエステル系樹脂、所謂「ＰＥＴＧ」が好ましい。また、ポリカーボネート系樹脂（Ａ）には、エステル結合とカーボネート結合をポリマー骨格中に有するポリエステルカーボネート系樹脂が含まれていてもよい。
【００１９】
本発明において、ポリカーボネート系樹脂（Ａ）の重量平均分子量は、樹脂積層体の耐衝撃性および成形条件に影響する。つまり、重量平均分子量が小さすぎる場合は、樹脂積層体の耐衝撃性が低下するので好ましくない。重量平均分子量が高すぎる場合は、ポリカーボネート系樹脂（Ａ）を含む樹脂層を積層させる時に過剰な熱源を必要とする場合があり、好ましくない。また成形法によっては高い温度が必要になるので、ポリカーボネート系樹脂（Ａ）が高温にさらされることになり、その熱安定性に悪影響を及ぼすことがある。ポリカーボネート系樹脂（Ａ）の重量平均分子量は、１５，０００〜７５，０００が好ましく、２０，０００〜７０，０００がより好ましい。さらに好ましくは２５，０００〜６５，０００である。
【００２０】
＜ポリカーボネート系樹脂（Ａ）の重量平均分子量の測定法＞
ポリカーボネート系樹脂（Ａ）の重量平均分子量は、特開２００７−１７９０１８号公報の段落００６１〜００６４の記載に基づいて測定することができる。測定法の詳細を以下に示す。
【表１】
2020097197.tif 000005
【００２１】
標準ポリマーとしてポリスチレン（ＰＳ）を使用して測定を行った後、ユニバーサルキャリブレーション法により、溶出時間とポリカーボネート（ＰＣ）の分子量との関係を求めて検量線とする。そして、ＰＣの溶出曲線（クロマトグラム）を検量線の場合と同一の条件で測定し、溶出時間（分子量）とその溶出時間のピーク面積（分子数）とから各平均分子量を求める。分子量Ｍｉの分子数をＮｉとすると、重量平均分子量は、以下のように表される。また換算式は以下の式を使用した。
（重量平均分子量）
Ｍｗ＝Σ（ＮｉＭｉ２）／Σ（ＮｉＭｉ）
（換算式）
ＭＰＣ＝０．４７８２２ＭＰＳ１．０１４７０
なお、ＭＰＣはＰＣの分子量、ＭＰＳはＰＳの分子量を示す。
【００２２】
本発明に使用されるポリカーボネート系樹脂（Ａ）の製造方法は、公知のホスゲン法（界面重合法）、エステル交換法（溶融法）等、使用するモノマーにより適宜選択できる。
【００２３】
＜熱可塑性樹脂（Ｂ）＞
本発明に使用される熱可塑性樹脂（Ｂ）は、後述の共重合体（ｂ１）と、アクリル樹脂（ｂ２）とを含む。それぞれの構成要素について以下に説明する。
【００２４】
＜共重合体（ｂ１）＞
本発明による熱可塑性樹脂（Ｂ）に含まれる共重合体（ｂ１）は、ビニル芳香族単量体単位を５０〜７５質量％、好ましくは５２〜７０質量％、より好ましくは５３〜６７質量％、環状酸無水物単量体単位を５〜３０質量％、好ましくは１０〜３０質量％、より好ましくは１２〜３０質量％、およびメタクリル酸エステル単量体単位を５〜３５質量％、好ましくは１０〜３０質量％、より好ましくは１５〜２７質量％、含む三元共重合体である。共重合体（ｂ１）として、２種類以上の共重合体を用いてもよい。
【００２５】
共重合体（ｂ１）は、ビニル芳香族単量体単位と、環状酸無水物単量体単位と、メタクリル酸エステル単量体単位とを含む三元共重合体であるが、アクリル樹脂（ｂ２）を組み合わせて用いることで、共重合体（ｂ１）のみを用いた場合よりも高温高湿下での形状安定性を有した樹脂積層体が得られる。
【００２６】
共重合体（ｂ１）のビニル芳香族単量体単位としては、特に限定されず、任意の公知のビニル芳香族単量体を用いる事が出来るが、入手の容易性の観点から、スチレン、α−メチルスチレン、ｏ−メチルスチレン、ｍ−メチルスチレン、ｐ−メチルスチレン、ｔ−ブチルスチレン等が挙げられる。これらの中でも、相溶性の観点からスチレンが特に好ましい。これらのビニル芳香族単量体は２種以上を混合してもよい。
【００２７】
共重合体（ｂ１）のメタクリル酸エステル単量体単位としては、アクリロニトリル、メタアクリロニトリル、アクリル酸、メタクリル酸および（メタ）アクリル酸エステル等が挙げられる。（メタ）アクリル酸エステルとしては、例えばアクリル酸メチル、アクリル酸エチル、アクリル酸ｎ−ブチル、アクリル酸２エチルヘキシル、メタクリル酸メチル、メタクリル酸エチル、メタクリル酸ｎ−ブチル及びメタクリル酸２エチルヘキシル等が挙げられる。その中でも、アクリル樹脂との相溶性の観点からメタクリル酸メチル（ＭＭＡ）が好ましい。これらのアクリル化合物単量体は２種以上を混合してもよい。
【００２８】
共重合体（ｂ１）の環状酸無水物単量体単位としては、マレイン酸、イタコン酸、シトラコン酸、アコニット酸等の酸無水物が挙げられ、アクリル樹脂との相溶性の観点から無水マレイン酸が好ましい。これらの不飽和ジカルボン酸無水物単量体は２種以上を混合してもよい。
【００２９】
共重合体（ｂ１）の重量平均分子量（Ｍｗ）は５万〜３０万であるのが好ましく、１０万〜２０万であるのがより好ましい。重量平均分子量が５万〜３０万である場合において、共重合体（ｂ１）の相溶性が良好である。なお、重量平均分子量（Ｍｗ）、数平均分子量（Ｍｎ）、及び分子量分布（Ｍｗ／Ｍｎ）は、溶媒としてＴＨＦやクロロホルムを用いたゲルパーミエーションクロマトグラフィーを用いて測定を行うことができる。
【００３０】
共重合体（ｂ１）の製造方法としては、 重合様式においては特に限定はなく、溶液重合、塊状重合等公知の方法で製造できるが、溶液重合がより好ましい。溶液重合で用いる溶剤は、副生成物が出来難く、悪影響が少ないという観点から非重合性であることが好ましい。溶剤の種類としては、特に限定されるものではないが、例えば、アセトン、メチルエチルケトン、メチルイソブチルケトン、アセトフェノン等のケトン類、テトラヒドロフラン、１、４−ジオキサン等のエーテル類、トルエン、エチルベンゼン、キシレン、クロロベンゼン等の芳香族炭化水素などが挙げられるが、単量体や共重合体の溶解度、溶剤回収のし易さの観点から、メチルエチルケトン、メチルイソブチルケトンが好ましい。溶剤の添加量は、得られる共重合体量１００質量部に対して、１０〜１００質量部が好ましく、より好ましくは３０〜８０質量部である。１０質量部以上であれば、反応速度および重合液粘度を制御する上で好適であり、１００質量部以下であれば、所望の重量平均分子量（Ｍｗ）を得る上で好適である。
【００３１】
重合プロセスは回分式重合法、半回分式重合法、連続重合法のいずれの方式であっても差し支えないが、所望の分子量範囲と透明性を得る上で回分式重合法が好適である。
【００３２】
重合方法は特に限定されないが、簡潔プロセスによって生産性良く製造することが可能であるという観点から、好ましくはラジカル重合法である。重合開始剤としては特に限定されるものではないが、例えばジベンゾイルパーオキサイド、ｔ−ブチルパーオキシベンゾエート、１，１−ビス（ｔ−ブチルパーオキシ）−２−メチルシクロヘキサン、ｔ−ブチルパーオキシイソプロピルモノカーボネート、ｔ−ブチルパーオキシ−２−エチルヘキサノエート、ｔ−ブチルパーオキシアセテート、ジクミルパーオキサイド、エチル−３，３−ジ−（ｔ−ブチルパーオキシ）ブチレート等の公知の有機過酸化物やアゾビスイソブチロニトリル、アゾビスシクロヘキサンカルボニトリル、アゾビスメチルプロピオニトリル、アゾビスメチルブチロニトリル等の公知のアゾ化合物を用いることができる。これらの重合開始剤は２種以上を併用することも出来る。これらの中でも１０時間半減期温度が、７０〜１１０℃である有機過酸化物を用いるのが好ましい。
【００３３】
＜透明物＞
共重合体（ｂ１）の製造時には、ビニル芳香族単量体と環状酸無水物単量体が重合しやすいため、重合初期から環状酸無水物単量体が多いと、環状酸無水物単量体単位を多く含む共重合体（透明物）が一部生成される。
環状酸無水物単量体の添加量は、重合初期段階では、共重合体の環状酸無水物単量体単位の総重量１００％に対して、７％以下が好ましく、６％以下がより好ましく、５％以下がさらに好ましい。重合段階での環状酸無水物単量体の分添速度は、共重合体の環状酸無水物単量体単位の総重量１００％に対して、７％／時以下が好ましく、６％／時以下がより好ましく、５％／時以下がさらに好ましい。
共重合体（ｂ１）が、本発明で規定される外観不良原因透明物の数を満たすようになるには、重合時の環状酸無水物単量体の添加量及び分添速度を調整することが重要であり、上述したような添加量及び分添速度とすることにより、好適に本発明で規定される外観不良原因透明物の数を満たすようにすることができる。
【００３４】
＜歪み欠陥及び外観不良原因透明物＞
本発明において、歪み欠陥とは、透明物または異物（コンタミ等）がフィルムまたは樹脂積層体の最表面にくることで、フィルムまたは樹脂積層体が凸状になる目視可能な外観不良を言い、上記歪み欠陥で、透明物が起因しているものを、外観不良原因透明物と言う。
外観不良原因透明物となる透明物のサイズは、１０〜２００μｍφである。
【００３５】
＜スジ欠陥及び外観不良原因透明物＞
本発明において、スジ欠陥とは、透明物または異物（コンタミ等）が熱可塑性樹脂（Ｂ）とポリカーボネート系樹脂（Ａ）シートの界面付近に存在することで、熱可塑性樹脂（Ｂ）とポリカーボネート系樹脂（Ａ）シートに傷が入る目視可能な外観不良を言い、上記スジ欠陥で、透明物が起因しているものを、スジ不良原因透明物と言う。
スジ不良原因透明物となる透明物のサイズは、１０〜２００μｍφである。
【００３６】
共重合体（ｂ１）は、１００μｍの該共重合体（ｂ１）からなる単層フィルムとした場合に、０.２５ｍｍφ以上０.６０ｍｍφ未満のサイズの歪み欠陥を有する外観不良原因透明物の数が２０個未満／０．２５ｍ２、且つ、０.６０ｍｍφ以上のサイズの歪み欠陥を有する外観不良原因透明物の数が１０個未満／０．２５ｍ２が好ましく、０.２５ｍｍφ以上０.６０ｍｍφ未満のサイズの歪み欠陥を有する外観不良原因透明物の数が１０個未満／０．２５ｍ２、且つ、０.６０ｍｍφ以上のサイズの歪み欠陥を有する外観不良原因透明物の数が５個未満／０．２５ｍ２がより好ましい。上記のようにすることにより、外観に優れた樹脂積層体になる。外観不良原因透明物の数は、後述する実施例において記載した測定方法により測定することができる。
【００３７】
＜アクリル樹脂（ｂ２）＞ 
本発明で用いられるアクリル樹脂（ｂ２）は、例えばアクリロニトリル、メタアクリロニトリル、アクリル酸、アクリル酸メチル、アクリル酸エチル、アクリル酸ｎ−ブチル、アクリル酸２エチルヘキシル、メタクリル酸、メタクリル酸メチル、メタクリル酸エチル、メタクリル酸ｎ−ブチル、メタクリル酸２エチルヘキシル等のビニル系単量体を単独重合したものが挙げられ、特に単量体単位として、メタクリル酸メチルが好ましい。また、前記単量体単位を２種類以上含んだ共重合体でもよい。
【００３８】
本発明において、アクリル樹脂（ｂ２）の重量平均分子量は、共重合体（ｂ１）との混合（分散）のしやすさ、およびこれらのブレンド樹脂（Ｂ）の製造の容易さで決定される。つまり、アクリル樹脂（ｂ２）の重量平均分子量が大きすぎると（ｂ１）と（ｂ２）の溶融粘度差が大きくなりすぎる為に、両者の混合（分散）が悪くなって前記樹脂（Ｂ）の透明性が悪化する、あるいは安定した溶融混練が継続できないといった不具合が起こり得る。逆に、アクリル樹脂（ｂ２）の重量平均分子量が小さすぎると、樹脂（Ｂ）の強度が低下するので、合成樹脂積層板の耐衝撃性が低下するといった問題が発生し得る。アクリル樹脂（ｂ２）の重量平均分子量は、５万〜７０万の範囲が好ましく、６万〜５５万の範囲がより好ましい。さらに好ましくは７万〜５０万の範囲である。なお、重量平均分子量（Ｍｗ）、数平均分子量（Ｍｎ）、及び分子量分布（Ｍｗ／Ｍｎ）は、溶媒としてＴＨＦやクロロホルムを用いたゲルパーミエーションクロマトグラフィーを用いて測定を行うことができる。
【００３９】
＜熱可塑性樹脂（Ｂ）＞ 
本発明において、共重合体（ｂ１）とアクリル樹脂（ｂ２）の質量比は、（ｂ１）成分が５〜９５質量部に対して（ｂ２）成分が９５〜５質量部であることが好ましい。より好ましくは、（ｂ１）成分が２５〜８０質量部に対して（ｂ２）成分が７５〜２０質量部である。更に好ましくは（ｂ１）成分が４０〜７５質量部に対して（ｂ２）成分が６０〜２５質量部である。この質量比内にすることにより、透明性を維持しつつ、高温高湿下に曝されても耐反り変形性に優れた熱可塑性樹脂（Ｂ）となる。
【００４０】
＜各種材料製造方法＞
本発明の樹脂積層体の製造方法は、特に限定されない。例えば、個別に形成した熱可塑性樹脂層（Ｂ）と、ポリカーボネート系樹脂（Ａ）シートとを積層して両者を加熱圧着する方法、個別に形成した熱可塑性樹脂層（Ｂ）とポリカーボネート系樹脂（Ａ）シートとを積層して、両者を接着剤によって接着する方法、熱可塑性樹脂（Ｂ）層とポリカーボネート系樹脂（Ａ）シートとを共押出成形する方法、予め形成しておいた熱可塑性樹脂（Ｂ）層を用いて、ポリカーボネート系樹脂（Ａ）シートをインモールド成形して一体化する方法等が挙げられる。上記のうち、個別に形成した熱可塑性樹脂層（Ｂ）とポリカーボネート系樹脂（Ａ）シートとを積層して、両者を接着剤によって接着する方法は、透明物による大きな欠陥が発生するが、製造コストや生産性の観点からは、共押出成形する方法が好ましい。
【００４１】
本発明において、熱可塑性樹脂（Ｂ）の製造方法には特に制限はなく、必要な成分を、例えばタンブラーやヘンシェルミキサー、スーパーミキサーなどの混合機を用いて予め混合しておき、その後、バンバリーミキサー、ロール、ブラベンダー、単軸押出機、二軸押出機、加圧ニーダーなどの機械で溶融混練するといった公知の方法が適用できる。
【００４２】
＜樹脂積層体＞
本発明において、熱可塑性樹脂（Ｂ）層の厚さは、樹脂積層体の表面硬度や耐衝撃性に影響する。つまり、熱可塑性樹脂（Ｂ）層の厚さが薄すぎると表面硬度が低くなり好ましくない。熱可塑性樹脂（Ｂ）層の厚さが大きすぎると耐衝撃性が悪くなり好ましくない。熱可塑性樹脂（Ｂ）層の厚さは１０〜２５０μｍが好ましく、３０〜２００μｍがより好ましい。さらに好ましくは６０〜１５０μｍである。
【００４３】
本発明において、樹脂積層体（シート）の全体厚さと熱可塑性樹脂（Ｂ）層の厚さが、樹脂積層体の高温高湿な環境下における反りに影響する。つまり、全体厚さが薄く、熱可塑性樹脂（Ｂ）層の厚さが相対的に厚くなると高温高湿な環境下における反りが大きくなり、全体厚さが厚く、熱可塑性樹脂（Ｂ）層の厚さが相対的に薄くなると高温高湿な環境下における反りが小さくなる傾向がある。具体的には、ポリカーボネート系樹脂（Ａ）シートと熱可塑性樹脂（Ｂ）層の合計厚みは好ましくは０．０５〜３．５ｍｍ、より好ましくは０．１〜３．０ｍｍ、さらに好ましくは０．１２〜２．５ｍｍであり、ポリカーボネート系樹脂（Ａ）シートと熱可塑性樹脂（Ｂ）層の合計厚みに対する熱可塑性樹脂（Ｂ）層の割合は、好ましくは３０％未満、より好ましくは２５％未満、さらに好ましくは２０％未満、特に好ましくは１５％未満である。
【００４４】
本発明の樹脂積層体は、熱可塑性樹脂（Ｂ）を含む層側において、０.２５ｍｍφ以上０.６０ｍｍφ未満のサイズの歪み欠陥を有する外観不良原因透明物の数が４個未満／０．２５ｍ２、且つ、０.６０ｍｍφ以上のサイズの歪み欠陥を有する外観不良原因透明物の数が１個未満／０．２５ｍ２が好ましい。上記のようにすることにより、外観に優れた樹脂積層体になる。外観不良原因透明物の数は、後述する実施例において記載した測定方法により測定することができる。
【００４５】
＜任意の添加剤＞
本発明において、基材層を形成するポリカーボネート系樹脂（Ａ）および／または表層を形成する熱可塑性樹脂（Ｂ）には、上述の主たる成分以外の成分を含めることができる。
【００４６】
例えば、ポリカーボネート系樹脂（Ａ）および／または熱可塑性樹脂（Ｂ）には、紫外線吸収剤を混合して使用することができる。紫外線吸収剤の含有量が多過ぎると、成形法によっては過剰な紫外線吸収剤が高い温度がかかることによって飛散し、成形環境を汚染するため不具合を起こすことがある。このことから紫外線吸収剤の含有割合は０〜５質量％が好ましく、０〜３質量％がより好ましく、さらに好ましくは０〜１質量％である。紫外線吸収剤としては、例えば、２，４−ジヒドロキシベンゾフェノン、２−ヒドロキシ−４−メトキシベンゾフェノン、２−ヒドロキシ−４−ｎ−オクトキシベンゾフェノン、２−ヒドロキシ−４−ドデシロキシベンゾフェノン、２−ヒドロキシ−４−オクタデシロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノンなどのベンゾフェノン系紫外線吸収剤；２−（２−ヒドロキシ−５−メチルフェニル）ベンゾトリアゾール、２−（２−ヒドロキシ−３，５−ジ−ｔ−ブチルフェニル）ベンゾトリアゾール、２−（２−ヒドロキシ−３−ｔ−ブチル−５−メチルフェニル）ベンゾトリアゾール、（２Ｈ−ベンゾトリアゾール−２−イル）−４，６−ビス（１−メチル−１−フェニルエチル）フェノールなどのベンゾトリアゾール系紫外線吸収剤；サリチル酸フェニル、２，４−ジ−ｔ−ブチルフェニル−３，５−ジ−ｔ−ブチル−４−ヒドロキシベンゾエートなどのベンゾエート系紫外線吸収剤；ビス（２，２，６，６−テトラメチルピペリジン−４−イル）セバケートなどのヒンダードアミン系紫外線吸収剤；２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジンなどのトリアジン系紫外線吸収剤などが挙げられる。混合の方法は特に限定されず、全量コンパウンドする方法、マスターバッチをドライブレンドする方法、全量ドライブレンドする方法などを用いることができる。
【００４７】
本発明において、基材層を形成するポリカーボネート系樹脂（Ａ）および／または表層を形成する熱可塑性樹脂（Ｂ）には、上記紫外線吸収剤以外にも、各種添加剤を混合して使用することができる。そのような添加剤としては、例えば、抗酸化剤や抗着色剤、抗帯電剤、離型剤、滑剤、染料、顔料、可塑剤、難燃剤、樹脂改質剤、相溶化剤、有機フィラーや無機フィラーといった強化材などが挙げられる。混合の方法は特に限定されず、全量コンパウンドする方法、マスターバッチをドライブレンドする方法、全量ドライブレンドする方法などを用いることができる。
【００４８】
＜任意の処理＞
本発明において、熱可塑性樹脂（Ｂ）層の表面、またはポリカーボネート系樹脂（Ａ）シートの表面にハードコート処理を施してもよい。例えば、熱エネルギーおよび／または光エネルギーを用いて硬化させるハードコート塗料を用いるハードコート処理によりハードコート層を形成する。熱エネルギーを用いて硬化させるハードコート塗料としては、例えば、ポリオルガノシロキサン系、架橋型アクリル系などの熱硬化性樹脂組成物が挙げられる。また、光エネルギーを用いて硬化させるハードコート塗料としては、例えば、１官能および／または多官能であるアクリレートモノマーおよび／またはオリゴマーからなる樹脂組成物に光重合開始剤が加えられた光硬化性樹脂組成物などが挙げられる。
【００４９】
本発明における熱可塑性樹脂（Ｂ）層の表面、またはポリカーボネート系樹脂（Ａ）シートの表面上に施す、光エネルギーを用いて硬化させるハードコート塗料としては、例えば、１，９−ノナンジオールジアクリレート２０〜６０質量％と、１，９−ノナンジオールジアクリレートと共重合可能な２官能以上の多官能（メタ）アクリレートモノマーならびに２官能以上の多官能ウレタン（メタ）アクリレートオリゴマーおよび／または２官能以上の多官能ポリエステル（メタ）アクリレートオリゴマーおよび／または２官能以上の多官能エポキシ（メタ）アクリレートオリゴマーからなる化合物４０〜８０質量％とからなる樹脂組成物の１００質量部に、光重合開始剤が１〜１０質量部添加された光硬化性樹脂組成物などが挙げられる。
【００５０】
本発明におけるハードコート塗料を塗布する方法は特に限定されず、公知の方法を用いることができる。例えば、スピンコート法、ディップ法、スプレー法、スライドコート法、バーコート法、ロールコート法、グラビアコート法、メニスカスコート法、フレキソ印刷法、スクリーン印刷法、ビートコート法、捌け法などが挙げられる。
【００５１】
ハードコートの密着性を向上させる目的で、ハードコート前に塗布面の前処理を行うことがある。処理例として、サンドブラスト法、溶剤処理法、コロナ放電処理法、クロム酸処理法、火炎処理法、熱風処理法、オゾン処理法、紫外線処理法、樹脂組成物によるプライマー処理法などの公知の方法が挙げられる。
【００５２】
本発明における熱可塑性樹脂（Ｂ）層、ポリカーボネート系樹脂（Ａ）シート及びハードコート層の各材料、例えば、熱可塑性樹脂（Ｂ）およびポリカーボネート系樹脂（Ａ）等は、フィルター処理によりろ過精製されることが好ましい。フィルターを通して生成あるいは積層することにより異物や欠点といった外観不良が少ない樹脂積層体を得ることができる。ろ過方法に特に制限はなく、溶融ろ過、溶液ろ過、あるいはその組み合わせ等を使うことができる。
【００５３】
使用するフィルターに特に制限はなく、公知のものが使用でき、各材料の使用温度、粘度、ろ過精度により適宜選ばれる。フィルターの濾材としては、特に限定されないがポリプロピレン、コットン、ポリエステル、ビスコースレイヨンやグラスファイバーの不織布あるいはロービングヤーン巻物、フェノール樹脂含浸セルロース、金属繊維不織布焼結体、金属粉末焼結体、ブレーカープレート、あるいはこれらの組み合わせなど、いずれも使用可能である。特に耐熱性や耐久性、耐圧力性を考えると金属繊維不織布を焼結したタイプが好ましい。
【００５４】
ろ過精度は、ポリカーボネート系樹脂（Ａ）については、５０μｍ以下、好ましくは３０μｍ以下、さらに好ましくは１０μｍ以下である。またハードコート剤のろ過精度は、樹脂積層体の最表層に塗布されることから、２０μｍ以下、好ましくは１０μｍ以下、さらに好ましくは５μｍ以下である。
【００５５】
熱可塑性樹脂（Ｂ）とポリカーボネート系樹脂（Ａ）のろ過については、例えば熱可塑性樹脂溶融ろ過に用いられているポリマーフィルターを使うことが好ましい。ポリマーフィルターは、その構造によりリーフディスクフィルター、キャンドルフィルター、パックディスクフィルター、円筒型フィルターなどに分類されるが、特に有効ろ過面積が大きいリーフディスクフィルターが好適である。
【００５６】
本発明の樹脂積層体には、その片面または両面に耐指紋処理、反射防止処理、防汚処理、帯電防止処理、耐候性処理および防眩処理のいずれか一つ以上を施すことができる。反射防止処理、防汚処理、帯電防止処理、耐候性処理および防眩処理の方法は、特に限定されず、公知の方法を用いることができる。例えば、反射低減塗料を塗布する方法、誘電体薄膜を蒸着する方法、帯電防止塗料を塗布する方法などが挙げられる。
【実施例】
【００５７】
以下、実施例により本発明を具体的に説明する。ただし、本発明はこれらの実施例により何ら制限されるものではない。
【００５８】
製造例で得られた共重合体の外観評価ならびに実施例および比較例で得られた樹脂積層体の外観評価は以下のように行った。
【００５９】
＜ポリカーボネート系樹脂（Ａ−１）及びアクリル樹脂（ｂ２−１）＞
ポリカーボネート系樹脂（Ａ−１）及びアクリル樹脂（ｂ２−１）として、下記に示す材料を使用したが、これらに限定されるわけではない。
ポリカーボネート系樹脂（Ａ−１）：三菱エンジニアリングプラスチックス株式会社製ユーピロンＥ−２０００（重量平均分子量：３４，０００）
アクリル樹脂（ｂ２−１）：株式会社クラレ製メチルメタクリレート樹脂  パラペットＨＲ−Ｌ、（メチルメタクリレート樹脂１００％、重量平均分子量：９０,０００）
【００６０】
＜共重合体（ｂ１−１）の製造例＞ 
マレイン酸無水物が２０質量％濃度となるようにメチルイソブチルケトンに溶解させた２０％マレイン酸無水物溶液と、ｔ−ブチルパーオキシ−２−エチルヘキサノエートが２質量％となるようにメチルイソブチルケトンに希釈した２％ｔ−ブチルパーオキシ−２−エチルヘキサノエート溶液とを事前に調製し、重合に使用した。 
撹拌機を備えた１２０リットルのオートクレーブ中に、２０％マレイン酸無水物溶液１．２ｋｇ（共重合体の環状酸無水物単量体単位の総重量１００％に対して４．０８％）、スチレン２５．５ｋｇ、メチルメタクレリレート８．３ｋｇ、ｔ−ドデシルメルカプタン３０ｇ、メチルイソブチルケトン２ｋｇを仕込み、気相部を窒素ガスで置換した後、撹拌しながら８０分かけて８７℃まで昇温した。
昇温後８７℃を保持しながら、２０％マレイン酸無水物溶液を１．２ｋｇ／時（共重合体の環状酸無水物単量体単位の総重量１００％に対して４．０８％／時）、および２％ｔ−ブチルパーオキシ−２−エチルヘキサノエート溶液を１８８ｇ／時の分添速度で各々連続的に１６時間かけて添加し続けた。
その後、２％ｔ−ブチルパーオキシ−２−エチルヘキサノエート溶液の分添を停止し、ｔ−ブチルパーオキシイソプロピルモノカーボネートを３０ｇ添加した。
２０％マレイン酸無水物溶液は、そのまま１．２ｋｇ／時の分添速度を維持しながら、４．１２５℃／時の昇温速度で８時間かけて１２０℃まで昇温した。
２０％マレイン酸無水物溶液の分添は、分添量が積算で２８．２ｋｇ（共重合体の環状酸無水物単量体単位の総重量１００％に対して９５．９２％）になった時点で停止した。昇温後、１時間１２０℃を保持して重合を終了させた。
重合液は、ギヤーポンプを用いて、脱気押出機手前のフィードラインに目開き１００μｍのポリマーフィルターを取り付けた二軸脱揮押出機に連続的にフィードし、メチルイソブチルケトンおよび微量の未反応モノマー等を脱揮処理して、ストランド状に押出し切断することによりペレット形状の共重合体（ｂ１−１）を得た。得られた共重合体（ｂ１−１）はスチレン：無水マレイン酸：ＭＭＡの質量比＝６５：１５：２０、重量平均分子量：１８０,０００であった。
【００６１】
＜共重合体（ｃ１−１）の製造例＞ 
マレイン酸無水物が２０質量％濃度となるようにメチルイソブチルケトンに溶解させた２０％マレイン酸無水物溶液と、ｔ−ブチルパーオキシ−２−エチルヘキサノエートが２質量％となるようにメチルイソブチルケトンに希釈した２％ｔ−ブチルパーオキシ−２−エチルヘキサノエート溶液とを事前に調製し、重合に使用した。 
撹拌機を備えた１２０リットルのオートクレーブ中に、２０％マレイン酸無水物溶液２．４ｋｇ（共重合体の環状酸無水物単量体単位の総重量１００％に対して８．１６％）、スチレン２５．５ｋｇ、メチルメタクレリレート８．３ｋｇ、ｔ−ドデシルメルカプタン３０ｇ、メチルイソブチルケトン２ｋｇを仕込み、気相部を窒素ガスで置換した後、撹拌しながら４０分かけて８７℃まで昇温した。
昇温後８７℃を保持しながら、２０％マレイン酸無水物溶液を２．４ｋｇ／時（共重合体の環状酸無水物単量体単位の総重量１００％に対して８．１６％／時）、および２％ｔ−ブチルパーオキシ−２−エチルヘキサノエート溶液を３７５ｇ／時の分添速度で各々連続的に８時間かけて添加し続けた。
その後、２％ｔ−ブチルパーオキシ−２−エチルヘキサノエート溶液の分添を停止し、ｔ−ブチルパーオキシイソプロピルモノカーボネートを３０ｇ添加した。
２０％マレイン酸無水物溶液は、そのまま２．４ｋｇ／時の分添速度を維持しながら、８．２５℃／時の昇温速度で４時間かけて１２０℃まで昇温した。
２０％マレイン酸無水物溶液の分添は、分添量が積算で２７ｋｇ（共重合体の環状酸無水物単量体単位の総重量１００％に対して９１．８４％）になった時点で停止した。昇温後、１時間１２０℃を保持して重合を終了させた。
重合液は、ギヤーポンプを用いて、脱気押出機手前のフィードラインに目開き１００μｍのポリマーフィルターを取り付けた二軸脱揮押出機に連続的にフィードし、メチルイソブチルケトンおよび微量の未反応モノマー等を脱揮処理して、ストランド状に押出し切断することによりペレット形状の共重合体（ｃ１−１）を得た。得られた共重合体（ｃ１−１）はスチレン：無水マレイン酸：ＭＭＡの質量比＝６５：１５：２０、重量平均分子量：１７０,０００であった。
【００６２】
＜共重合体（ｂ１−１）及び共重合体（ｃ１−１）の単層フィルム製造例＞ 
ペレット形状の共重合体（ｂ１−１）及び共重合体（ｃ１−１）を９０℃で２時間乾燥した後、４０ｍｍΦ単軸押出機、３００ｍｍ幅のＴダイ、及び押出機とＴダイの間に目開き１０μｍのポリマーフィルターを用いて２６０℃で押出すことで得られたシート状の溶融樹脂をフレキシブルロールで圧着した後、冷却ロールで冷却し、幅２５０ｍｍ、厚さ１００±５μｍのフィルムを得た。このフィルムについて、以下の評価を行った。評価結果を表２に示す。
【００６３】
（単層フィルム外観）
フィルムの中央部０．２５ｍ２（幅２５０ｍｍ×１０００ｍｍ）を目視にて、０.２５ｍｍφ以上０.６０ｍｍφ未満の歪み欠陥と、０.６０ｍｍφ以上の大きな歪み欠陥を探し、目視可能な上記歪み欠陥を顕微鏡で観察して、外観不良原因透明物の数をカウントした。透明物の顕微鏡写真の例を図１に示す。評価基準は、以下の通りである。 
〇：０.２５ｍｍφ以上０.６０ｍｍφ未満のサイズの歪み欠陥を有する外観不良原因透明物の数が２０個未満、且つ、０.６０ｍｍφ以上のサイズの歪み欠陥を有する外観不良原因透明物の数が１０個未満のフィルム 
×：上記範囲外のフィルム。
【００６４】
【表２】
2020097197.tif 000006
【００６５】
製造例１〔ペレット（Ｂ１１）の製造〕
上記の共重合体（ｂ１−１）を７５質量部と、メチルメタクリレート樹脂としてのパラペットＨＲ−Ｌ（ｂ２−１）２５質量部との合計１００質量部に対して、リン系添加剤ＰＥＰ−３６（株式会社ＡＤＥＫＡ製）５００ｐｐｍ、およびステアリン酸モノグリセリド（製品名：Ｈ−１００、理研ビタミン株式会社製）０．２質量％を加え、ブレンダーで２０分混合後、目開き１０μｍのポリマーフィルターを取り付けたスクリュー径２６ｍｍの２軸押出機（東芝機械株式会社製、ＴＥＭ−２６ＳＳ、Ｌ／Ｄ≒４０）を用い、シリンダー温度２４０℃で溶融混錬して、ストランド状に押出してペレタイザーでペレット化した。ペレットは安定して製造できた。
【００６６】
比較製造例１〔ペレット（Ｃ１１）の製造〕
上記の共重合体（ｃ１−１）を７５質量部と、メチルメタクリレート樹脂としてのパラペットＨＲ−Ｌ（ｂ２−１）２５質量部との合計１００質量部に対して、リン系添加剤ＰＥＰ３６（株式会社ＡＤＥＫＡ製）５００ｐｐｍ、およびステアリン酸モノグリセリド（製品名：Ｈ−１００、理研ビタミン株式会社製）０．２質量％を加え、製造例１と同様に混合、ペレット化を行った。ペレットは安定して製造できた。
【００６７】
実施例１〔樹脂積層体（Ｄ１１）の製造〕
軸径３２ｍｍの単軸押出機と、軸径６５ｍｍの単軸押出機と、全押出機に連結されたフィードブロックと、フィードブロックに連結された６５０ｍｍ幅のＴダイとを有する多層押出機に各押出機と連結したマルチマニホールドダイとを有する多層押出装置を用いて樹脂積層体を成形した。軸径３２ｍｍの単軸押出機に製造例１で得たペレット（Ｂ１１）を連続的に導入し、シリンダー温度２４０℃、吐出量を２．１ｋｇ／ｈの条件で押し出した。また、軸径６５ｍｍの単軸押出機にポリカーボネート系樹脂（Ａ−１）（三菱エンジニアリングプラスチックス株式会社製、製品名：ユーピロンＥ−２０００）を連続的に導入し、シリンダー温度２８０℃、吐出量を３０．０ｋｇ／ｈで押し出した。全押出機に連結されたフィードブロックは２種２層の分配ピンを備え、温度２７０℃にしてペレット（Ｂ１１）とポリカーボネート系樹脂（Ａ−１）を導入し積層した。その先に連結された温度２７０℃のＴダイでシート状に押し出し、上流側から温度１３０℃、１４０℃、１８０℃とした３本の鏡面仕上げロールで鏡面を転写しながら冷却し、ペレット（Ｂ１１）とポリカーボネート系樹脂（Ａ−１）の樹脂積層体（Ｄ１１）を得た。得られた樹脂積層体（Ｄ１１）の全体厚みは１０００±５０μｍ、表層厚みは６０±５μｍであった。この樹脂積層体について、以下の評価を行った。評価結果を表３に示す。
【００６８】
比較例１〔樹脂積層体（Ｅ１１）の製造〕
ペレット（Ｂ１１）の代わりにペレット（Ｃ１１）を使用した以外は、実施例１の樹脂積層体（Ｄ１１）と同様にしてペレット（Ｃ１１）とポリカーボネート系樹脂（Ａ−１）の樹脂積層体（Ｅ１１）を得た。得られた樹脂積層体（Ｅ１１）の全体厚みは１０００±５０μｍ、表層厚みは６０±５μｍであった。この樹脂積層体について、以下の評価を行った。評価結果を表３に示す。
【００６９】
（樹脂積層体の外観）
樹脂積層体における熱可塑性樹脂（Ｂ）を含む層側の中央部０．２５ｍ２（幅５００ｍｍ×５００ｍｍ）を目視にて、０.２５ｍｍφ以上０.６０ｍｍφ未満の歪み欠陥と、０.６０ｍｍφ以上の大きな歪み欠陥を探し、目視可能な上記歪み欠陥を顕微鏡で観察して、外観不良原因透明物の数をカウントした。評価基準は、以下の通りである。
〇：０.２５ｍｍφ以上０.６０ｍｍφ未満のサイズの歪み欠陥を有する外観不良原因透明物の数が４個未満、０.６０ｍｍφ以上のサイズの歪み欠陥を有する外観不良原因透明物の数が１個未満、且つ、スジ欠陥の長さが０．２５ｍｍ以上であるスジ不良原因透明物の数が１個以下の樹脂積層体
×：上記範囲外の樹脂積層体。
【００７０】
（高温高湿環境下の反り試験）
樹脂積層体の中央付近から縦１０ｃｍ、横６ｃｍの試験片を切り出した。試験片を２点支持型のホルダーにセットして温度２３℃、相対湿度５０％に設定した環境試験機に２４時間以上投入して状態調整した後、反りを測定した。このときの値を処理前反り量の値とした。次に試験片をホルダーにセットして温度８５℃、相対湿度８５％に設定した環境試験機の中に投入し、その状態で１２０時間保持した。さらに温度２３℃、相対湿度５０％に設定した環境試験機の中にホルダーごと移動し、その状態で４時間保持後に再度反りを測定した。このときの値を処理後反り量の値とした。反りの測定には、電動ステージ具備の３次元形状測定機を使用し、取り出した試験片を上に凸の状態で水平に静置し、１ｍｍ間隔でスキャンし、中央部の盛り上がりを反りとして計測した。処理前後の反り量の差、すなわち、（処理後反り量）−（処理前反り量）を反り変化量として評価した。その際、熱可塑性樹脂（Ｂ）層側が凸の場合は「−」符号、ポリカーボネート系樹脂（Ａ）シート側が凸の場合は「＋」符号で評価した。また、反り変化量の絶対値が７００μｍ以下であれば、肉眼でほとんど反りが認識できなくなるため耐反り変形性に優れていると判断とした。
【００７１】
【表３】
2020097197.tif 000007
【００７２】
以上のように、本発明の条件を満たす樹脂積層体とすることで、高温高湿下に曝されても耐反り変形性に優れ、且つ、外観良好という有利な効果を奏する。
即ち、共重合体（ｂ１−１）とアクリル樹脂（ｂ２−１）とを含む熱可塑性樹脂を使用した実施例１の樹脂積層体と、共重合体（ｃ１−１）とアクリル樹脂（ｂ２−１）とを含む熱可塑性樹脂を使用した比較例１の樹脂積層体とを比較すると、実施例１の樹脂積層体の方が外観が良好であった。
また、実施例１の樹脂積層体の方が高温高湿下の反り変化量が小さかった。
【００７３】
以上のように、高温高湿下に曝されても耐反り変形性に優れ、且つ、外観良好な本発明による樹脂積層体は、ガラスの代替品として、透明基材材料や透明保護材料などとして好適に用いられ、特にタッチパネル前面保護板、ＯＡ機器用または携帯電子機器用の前面板として好適に用いることができる。
【図１】
2020097197.tif 000008